ОГНЕЗАЩИТНАЯ КОМПОЗИЦИЯ "ДЖОКЕР М"
FLAME RETARDANT COMPOSITION "JOKER M"

Изобретение относится к области огнезащитных материалов и предназначено для нанесения огнезащитного покрытия на поверхности несущих металлических и железобетонных конструкций при строительстве различных зданий и сооружений для обеспечения требуемого предела их огнестойкости.
Наиболее близким к предлагаемому изобретению является огнезащитная краска для металлических конструкций, включающая водный раствор латексной дисперсии, аммония полифосфат, меламин и пентаэритрит (RU 2313550 C1, C09D 5/18).
Недостатком указанного состава является ограничение по температурному интервалу транспортировки и хранения. Наличие в качестве связующего водного раствора латексной дисперсии не позволяет транспортировать и хранить состав при отрицательных температурах.
Настоящее изобретение направлено на создание порошкообразной водоразбавляемой композиции для нанесения огнезащитного покрытия на поверхности металлических и железобетонных конструкций, допускающей возможность транспортирования и хранения ее при отрицательных температурах.
Результат достигается тем, что композиция огнезащитного покрытия для металлических и железобетонных конструкций, включающая аммония полифосфат, меламин и пентаэритрит, содержит водорастворимый сублимационно очищенный сополимер винилацетата и инертный наполнитель при следующем соотношении компонентов, масс.%:
Аммония полифосфат - 30-38;
Меламин - 22-27;
Пентаэритрит - 18-24;
Водорастворимый сублимационно очищенный
сополимер винилацетата - 7-13;
Инертный наполнитель - остальное.
Огнезащитная композиция содержит сополимер винилацетата, подверженный сублимационной очистке от примесей. Такой вид очистки полимеров широко известен (см., например, Т.А. Ермакова, В.В. Акатьев «Методы выделения и очистки органических соединений», Волгоград, Изд-во ВолГУ, 2007, с.13-15).
В отличие от неочищенного, такой полимер характеризуется повышенной адгезией (1,5-2,0 МПа на отрыв) и механической прочностью пленки к металлическим и железобетонным поверхностям.
всп
При разведении композиции в воде полученный огнезащитный состав обладает повышенной тиксотропностью (толщина слоя краски, наносимой за один проход без образования потеков и трещин - не менее 1000 мкм), увеличенным коэффициентом вспучивания (К=60-65), а также повышенной влагостойкостью пленки.
В качестве сополимера винилацетата могут быть использованы традиционные в данной области техники сомономеры, например этилен.
В качестве наполнителей могут быть использованы тальк, гипс, мел и другие известные наполнители.
Введение очищенного сополимера в качестве связующего обеспечивает возможность транспортирования и хранения сухой композиции при отрицательных температурах (до минус 60°C) без потери рабочих свойств композиции.
Таким образом, изобретение обеспечивает получение огнезащитного покрытия с улучшенными эксплуатационными свойствами и обеспечивает возможность транспортирования и хранения сухой композиции при отрицательных температурах.
Композицию готовят следующим образом: компоненты последовательно засыпают в бункер-смеситель и перемешивают в течение 10-15 минут.
Перед применением смесь компонентов смешивают с водой в технологической емкости непосредственно перед нанесением на поверхность. Метод нанесения - безвоздушное распыление.
На подготовленную (огрунтованную) поверхность металлических или железобетонных конструкций композицию наносят тонким слоем (до 2-х мм) за несколько приемов.
Для возможности эксплуатации на открытом воздухе на поверхность покрытия наносится дополнительный гидрофобизирующий слой.
Транспортировка и хранение композиции в порошкообразном виде осуществляется при температурах до минус 60°C.
Оценка огнезащитной эффективности композиции проводилась по ГОСТ Р 53295 и ГОСТ 30247.1. Предел огнестойкости металлических конструкций с покрытием составляет не менее R90, для железобетонных конструкций - не менее EI120.
Покрытие на основе заявленной композиции имеет адгезию к подложке 1 балл по ГОСТ 15140.